(57)【特許請求の範囲】
【請求項１】
セラミックス基板の一方の面に金属回路、他方の面に金属放熱板が接合された構成を具備する回路基板の製造方法であって、
めっき層が形成されていない接合後の前記金属回路又は前記金属放熱板に化学研磨を行ない、表面における表面粗さをＲａにして０．１〜１．０μｍ、またはＲｍａｘにして１．０〜５．０μｍとし、かつ０．５ｍｍ×０．５ｍｍの視野面積当たりのキズの数を５０本以下とする化学研磨工程と、
めっき層が形成されていない前記化学研磨後の前記金属回路又は前記金属放熱板の表面に防錆剤を付与して０．０５〜１０μｍの厚さの防錆層を形成する防錆剤付与工程と、
を具備することを特徴とする回路基板の製造方法。
【請求項２】
請求項１に記載の製造方法によって製造された回路基板。
【請求項３】
セラミックス基板の一方の面に金属回路、他方の面に金属放熱板が接合された構成を具備する回路基板であって、
めっき層が形成されていない前記金属回路又は前記金属放熱板の表面における表面粗さがＲａにして０．１〜１．０μｍ、またはＲｍａｘにして１．０〜５．０μｍであり、かつ０．５ｍｍ×０．５ｍｍの視野面積当たりのキズの数が５０本以下であり、
めっき層が形成されていない前記金属回路又は前記金属放熱板の表面に０．０５〜１０μｍの厚さの防錆層を具備することを特徴とする回路基板。
【請求項４】
波長６００ｎｍにおける光の反射率が、前記防錆層を具備する前記金属回路または前記金属放熱板の表面において４０〜１００％であることを特徴とする請求項３に記載の回路基板。
【請求項５】
請求項２乃至４のいずれか１項に記載の回路基板と、該回路基板に搭載された半導体素子とからなることを特徴とする半導体モジュール。
【請求項６】
前記回路基板と前記半導体素子とが鉛レスはんだで接合されたことを特徴とする請求項５に記載の半導体モジュール。
【請求項７】
前記金属放熱板に銅または銅合金からなる放熱ベース板が結合されたことを特徴とする請求項５又は６に記載の半導体モジュール。
【発明の詳細な説明】
【技術分野】
【０００１】
本発明は、セラミックス基板に金属回路及び金属放熱板を設けた回路基板の製造方法及びこれによって得られた回路基板、半導体モジュールに関する。 
【背景技術】
【０００２】
近年、半導体素子を用いた大電力用半導体モジュールがロボットやモーターに代表される多数の産業機器に使用されている。これらの半導体モジュールにおいては、大電力で動作できる半導体素子が回路基板上に実装されているが、大電力で動作させる際の半導体素子の発熱が大きく、その対策が重要である。そのため、これらが搭載される回路基板には、高い放熱性が要求されている。 
【０００３】
そのため、これらの大電力用半導体モジュールに用いられる回路基板の構造としては、熱伝導率の高い材料（窒化アルミニウム、窒化珪素等）からなるセラミックス（焼結体）基板の一方の面に半導体素子を実装するための金属回路が形成され、他方の面には基板の放熱性を高めるための金属放熱板が形成されたものが用いられている。これらの金属回路及び金属放熱板は、例えばろう付け法によって前記のセラミックス基板に接合される。半導体素子をこの金属回路上に実装し、金属回路と電気的接続をとるためには、はんだやワイヤーボンディングが用いられる。そのため、これらの金属回路の表面は、はんだ濡れ性及び耐腐食性に優れていると共に、この上にワイヤーボンディングができるということが要求される。ワイヤーボンディングができるためには、金属回路とワイヤー（例えばアルミニウム製）との密着性が高く、これらの間で剥離を生じないことが必要である。金属回路の表面は、その電気抵抗の低さから例えば銅が用いられるが、銅の表面は非常に酸化しやすい。ワイヤーボンディングが容易にできるためには、この金属回路の表面に銅の厚い酸化膜が形成されていないことが要求される。さらに、量産時にはこのワイヤーボンディングは人間の手を介さずに、ワイヤーボンダー（機械）が自動的に行なうのが通常である。この場合、金属回路のパターンをワイヤーボンダーが自動的に認識してワイヤーボンディングを行うため、ワイヤーボンダーがこのパターン認識をできることが必要である。このとき、金属回路表面の光沢度が低いと、このパターン認識が困難となる。そのため、その光沢度が大きいことが要求され、そのためには金属回路の表面の平坦度が高いことが要求される。このためには、金属回路表面はキズに起因する凹凸が少ないことが必要である。このキズとしては、銅および銅合金を所定の厚さに圧延加工する際に、圧延方向に向かって生じるキズが主であり、また、各種工程や基板の取り扱い時に必然的に発生するキズも含まれるため、金属回路をセラミックス基板に接合した後でこのキズを除去する工程が必要になる。 
【０００４】
このため、前記の金属回路及び金属放熱板がセラミックス基板に接合された後に、化学研磨を行うことによってその表面を平坦かつ清浄にし、その後に無電解Ｎｉ−Ｐめっきを行うことによって、以上の要求をすべて満たした回路基板を得ていた（例えば特許文献１を参照）。この方法においては、化学研磨は、例えば硝酸と硫酸の混合液に浸漬することによって行われ、金属回路等の最表面部をエッチングすることによって、機械研磨を用いた場合よりも高い光沢度を得ることができた。さらにその後の無電解Ｎｉ−Ｐめっきによって、平坦な表面と高い光沢度をもち、はんだ濡れ性が高くワイヤーボンディングが容易にできる金属回路表面が得られた。この回路基板を用いることにより、信頼性の高い大電力用半導体モジュールが得られた。 
【特許文献１】特開平７−１４７４６５
【発明の開示】
【発明が解決しようとする課題】
【０００５】
しかしながら、近年、鉛のもつ有毒性のために、回路基板上に半導体素子を実装する際に用いるはんだとしては、特に鉛レスはんだが広く用いられるようになった。鉛レスはんだは鉛を全く含まず、例えば、錫、銀等を主成分とする。具体的には、Ｓｎ−３．５％Ａｇ、Ｓｎ−５％Ａｇ−０．５％Ｃｕ、Ｓｎ−２．５％Ａｇ−１％Ｂｉ−０．５％Ｃｕ、Ｓｎ−８％Ｚｎ−３％Ｂｉ等が用いられている。この場合、上記の化学研磨と無電解Ｎｉ−Ｐめっきを用いた方法で製造された金属回路上にこれらのはんだ層を形成すると、金属回路表面のめっき層に含まれるＰ（隣）成分と、鉛レスはんだ層とが反応を起こし脆性層が生成される場合がある。これにより、はんだ層が脆くなり半導体モジュールの信頼性が低下するという問題があった。さらに、無電解Ｎｉ−Ｐめっきの工程を行う場合には、このめっき工程だけでなく、めっき前の脱脂、酸化スケール除去および硫酸パラジュウムあるいは塩化パラジュウム溶液などの触媒付与処理、さらに、セラミックス部分の残留パラジュウムの除去処理等、めっき後にはめっき液を洗浄除去する工程等、これに付随して多数の工程も必要になるため、回路基板製造コストが上昇するという問題もある。従って、このめっきの工程を行わないで信頼性の高い回路基板を製造することが望まれた。 
【０００６】
本発明は斯かる問題点に鑑みてなされたものであり、その目的とするところは、はんだ濡れ性及び耐腐食性に優れ、ワイヤーボンディングが容易にできる回路基板を、めっき工程を用いずに得る回路基板の製造方法を提供し、これによって半導体素子の実装が容易な回路基板、及びこの回路基板を用いた信頼性の高い半導体モジュールを提供することにある。 
【課題を解決するための手段】
【０００７】
本発明は、上記課題を解決すべく、以下に掲げる構成とした。 
請求項１記載の発明の要旨は、セラミックス基板の一方の面に金属回路、他方の面に金属放熱板が接合された構成を具備する回路基板の製造方法であって、めっき層が形成されていない接合後の前記金属回路又は前記金属放熱板に化学研磨を行ない、表面における表面粗さをＲａにして０．１〜１．０μｍ、またはＲｍａｘにして１．０〜５．０μｍとし、かつ０．５ｍｍ×０．５ｍｍの視野面積当たりのキズの数を５０本以下とする化学研磨工程と、めっき層が形成されていない前記化学研磨後の前記金属回路又は前記金属放熱板の表面に防錆剤を付与して０．０５〜１０μｍの厚さの防錆層を形成する防錆剤付与工程と、を具備することを特徴とする回路基板の製造方法に存する。 
請求項２記載の発明の要旨は、請求項１に記載の製造方法によって製造された回路基板に存する。 
請求項３記載の発明の要旨は、セラミックス基板の一方の面に金属回路、他方の面に金属放熱板が接合された構成を具備する回路基板であって、めっき層が形成されていない前記金属回路又は前記金属放熱板の表面における表面粗さがＲａにして０．１〜１．０μｍ、またはＲｍａｘにして１．０〜５．０μｍであり、かつ０．５ｍｍ×０．５ｍｍの視野面積当たりのキズの数が５０本以下であり、めっき層が形成されていない前記金属回路又は前記金属放熱板の表面に０．０５〜１０μｍの厚さの防錆層を具備することを特徴とする回路基板に存する。 
請求項４記載の発明の要旨は、波長６００ｎｍにおける光の反射率が、前記防錆層を具備する前記金属回路または前記金属放熱板の表面において４０〜１００％であることを特徴とする請求項３に記載の回路基板に存する。 
請求項５記載の発明の要旨は、請求項２乃至４のいずれか１項に記載の回路基板と、該回路基板に搭載された半導体素子とからなることを特徴とする半導体モジュールに存する。 
請求項６記載の発明の要旨は、前記回路基板と前記半導体素子とが鉛レスはんだで接合されたことを特徴とする請求項５に記載の半導体モジュールに存する。 
請求項７記載の発明の要旨は、前記金属放熱板に銅または銅合金からなる放熱ベース板が結合されたことを特徴とする請求項５又は６に記載の半導体モジュールに存する。 
【発明の効果】
【０００８】
本発明は以上のように構成されているので、はんだ濡れ性及び耐腐食性に優れ、ワイヤーボンディングが容易にできる金属回路が形成された回路基板をめっき工程を経ることなしに得ることができる。これによって低コストで信頼性の優れた回路基板を提供することができる。 
【発明を実施するための最良の形態】
【０００９】
以下、本発明の実施の形態について説明する。 
【００１０】
本発明の回路基板の製造方法においては、セラミックス基板の一方の面に金属回路を形成し、他方の面に金属放熱板を形成した後に化学研磨を行ない、前記化学研磨を行った後に防錆剤を付与することを特徴とする。この際、化学研磨後にめっき工程は行わない。 
【００１１】
図１は、本発明の回路基板の製造方法を示す一例のフロー図である。 
図においては、セラミックス基板の一方の面に金属回路を形成し、他方の面に金属放熱板が形成された後の工程を示している。 
【００１２】
セラミックス基板としては、熱伝導率が高く放熱効果が大きい窒化アルミニウム、窒化ケイ素等の焼結体で構成され、その厚さは例えば０．６３ｍｍである。強度・靱性に優れる窒化ケイ素を用いる場合には、放熱性を向上させる観点で、基板厚さを０．３２ｍｍにすることが可能である。大きさは例えば５０ｍｍ×４０ｍｍのものが用いられる。 
【００１３】
金属回路および金属放熱板は前記セラミックス基板にろう付け法によってその両面に結合される。例えば、金属回路及び金属放熱板を構成する金属層の材料としては、例えばＣｕ（銅）およびＣｕ−Ｚｒ、Ｃｕ−Ｎｉ等の銅合金、あるいはＣｕとモリブデン（Ｍｏ）を含んだ積層構造として例えばＣｕ／Ｍｏ／Ｃｕのクラッド材が用いられる。ろう付けのろうの材料としては、例えばＴｉ、ＺｒあるいはＨｆ等を含有したＡｇ−Ｃｕ系の活性金属ろう材が用いられる。ろう付けによる結合は、このろう材料が含まれるろう材を前記セラミックス基板表面に塗布した後に金属回路及び金属放熱板を構成する金属層を接着し、Ａｇ／Ｃｕ比の組成に応じて７００〜９００℃程度の熱処理を加えることにより行われる。 
【００１４】
前記の金属回路は実装される半導体素子に応じたパターンを有しており、このパターンは例えば以下のように形成される。まず、例えば金属回路を構成する材料となる前記の金属層が前記のようにセラミックス基板に結合された後に、その上に所望のパターンに対応したフォトレジストパターンをフォトリソグラフィ工程で形成する。この後に例えば金属層がＣｕあるいはＣｕ合金で構成されている場合には、塩化第２鉄溶液あるいは塩化第２銅溶液を用いたウェットエッチングを行ない、フォトレジストパターンで覆われておらず露出した金属層を選択的に除去する。その後、フォトレジストを例えば水酸化ナトリウム溶液によって除去することができる。これにより、パターニングされた前記の金属層からなる金属回路を前記セラミックス基板上に得ることができる。 
【００１５】
以上の工程を経た後に、図１における「ろう材除去」の工程を行なう。この工程は、前記の金属回路のパターニング後に、エッチングされた金属層があった部分に露出したろう材を除去する工程である。ここでは、以上の工程を経て金属回路等が形成された前記セラミックス基板を、例えばフッ化アンモニウムを過酸化水素水溶液に混合したエッチング液に４０℃~８０℃で３０分〜２時間浸漬する。 
【００１６】
次に、応力除去工程を行なう。この工程は、ろう付け後にセラミックス基板と金属回路の接合界面部に生じた残留応力を緩和するための工程である。ここでは、例えば、前記の工程を経た基板を強酸（例えば濃硫酸＋濃硝酸）に、８０℃で１０秒浸漬する。 
【００１７】
次に、酸液超音波工程を行なう。この工程は、前記金属回路等の表面に形成された酸化スケール膜を酸によって清浄化するための工程である。ここでは、例えば、前記の工程を経た基板を例えば塩酸に、５０℃で１分浸漬する。 
【００１８】
化学研磨工程においては、前記の工程に引き続き、整面エッチングを行なうこともできる。この工程は、光沢度を低下させる原因となる金属回路表面のキズを減少させるために行なう。ここでは、例えばトップグルップＣｕ８（商品名：奥野製薬製）とグリセリンとの混合液に、５０℃で３〜１０分間浸漬する。 
【００１９】
以上の工程により、表面粗さがＲａにして０．１〜１．０μｍ、またはＲｍａｘにして１．０〜５．０μｍと小さくすることができる。 
【００２０】
次に、皮膜除去工程を行なう。この工程は、化学研磨工程によって金属回路表面にできた皮膜層（金属回路表面がＣｕの場合には主にＣｕＯで構成される）を除去するための工程である。このためには、前記の工程を経た基板を例えば硫酸に、主に室温（２５℃）で２分間浸漬することにより行われる。 
【００２１】
次に、防錆剤付与工程を行なう。この工程は、金属回路表面に防錆の効果をもつ防錆層を形成する工程である。このためには、前記の工程を経た基板を例えば有機防錆剤であるベンゾトリアゾール系防錆剤をＩＰＡ（イソプロピルアルコール）に溶かした０．５〜５％溶液を用い、主に室温（２５℃）で０．５〜５分間浸漬することにより行われる。ベンゾトリアゾール系防錆剤の具体的な好適例としては、１、２、３−ベンゾトリアゾール、４−メチルベンゾトリアゾール等である。ここで、塩素を含む防錆剤を用いた場合、塩素成分が、はんだ濡れ性およびワイヤーボンディング性を劣化させる不具合があり、また、多湿環境下では防錆効果が維持することができなくなる。したがって、塩素を含む１−クロロ−１、２、３−ベンゾトリアゾールなどの使用は望ましくない。また、防錆剤の形成方法としては、上記の浸漬法の他に、回路基板を減圧環境下において、ベンゾトリアゾールの昇華性を利用して、ベンゾトリアゾール固形物を１００〜２００℃で加熱することで、回路基板表面に蒸着させることも可能である。これらによって、例えば金属回路表面がＣｕの場合には０．０５〜１０μｍの防錆層が形成される。この防錆層によって、金属回路等の表面への酸素供給が遮断されるために、金属回路の腐食が抑制される。また、はんだ濡れ性ならびにワイヤーボンディングの容易さを確保するためにも防錆層の厚さの範囲を制御することが肝要である。また、鉛レスはんだを実装に用いる場合には、Ｃｕ回路およびＣｕ放熱板表面のはんだ濡れ性を向上させることが必要となるため、ロジンアミン、ドデシルアミンなどの有機アミン石鹸を用いて、上記の防錆層の範囲に制御することがより望ましい。 
【００２２】
次に、洗浄工程を行なう。この工程は、前記防錆剤付与工程の際に金属回路間の基板表面に残留した防錆剤を洗浄して除去する工程である。このためには、前記の工程を経た回路基板を例えばＩＰＡに室温で２分間浸漬することにより行われる。 
【００２３】
最後に、乾燥工程を行なう。この工程は、基板を取り出して、基板上のＩＰＡを乾燥によって除去する工程である。このためには、前記の工程を経た回路基板を例えば窒素雰囲気に８５℃で２０分間放置することにより行われる。 
【００２４】
以上の工程を経て得られた回路基板において、その金属回路または金属放熱板の表面は、めっき工程を経ていないにもかかわらず、平坦であり、その光沢度も高い。その平坦度については、表面粗さがＲａにして０．１〜１．０μｍ、またはＲｍａｘにして１．０〜５．０μｍとすることができる。その光沢度としては１００以上とすることができる。このような良好な表面状態の金属回路を、めっき工程を経ることなしに得ることができるのが本発明の特徴である。Ｒａが１．０μｍまたはＲｍａｘが５．０μｍより大きいと、光沢度が低下したり、その凹部に沿ってはんだが流れることによりはんだ濡れ性が劣化する。Ｒａが０．１μｍまたはＲｍａｘを１．０μｍより小さくすることは本発明の製造方法だけによって実現することは困難な上に、例えばこれに鏡面研磨をさらに行って実現した場合でも、凹凸が少なすぎるためにはんだの濡れ広がりが悪くなるため、はんだ濡れ性が劣化する。 
【００２５】
なお、上記の表面粗さにおけるＲａは平均粗さはＪＩＳＢ０６０１：２００１に準拠した量であり、ＲｍａｘはＪＩＳＢ０６０１：２００１に準拠した最大高さＲｚと同じ量である。光沢度はＪＩＳＺ８７４１に準拠した量である。 
【００２６】
また、本発明の製造方法によって得られた回路基板における金属回路または金属放熱板の表面の平坦度を示す量として、その表面において、０．５ｍｍ×０．５ｍｍの視野面積当たりのキズの数を５０本以下とすることができる。キズの数がこれより多いと、光沢度が低下するため、ワイヤーボンディングの際の金属配線のパターン認識が困難になる。また、このキズに沿ってはんだ流れが生じるため、はんだ濡れ性が劣化する。この数は、光学顕微鏡で前記金属回路または前記金属放熱板を観察し、直線上のキズの数を調べることによって測定できる。 
【００２７】
前記金属回路及び前記金属放熱板の表面は前記のように銅で構成される場合が多く、銅の酸化物がその表面に形成されると、ワイヤーボンディング時の金属回路とワイヤーとの密着性に支障をきたす。また、光沢度も小さくなるため、金属回路のパターン認識も困難になり、はんだ濡れ性も低下する。この銅の酸化物が存在することにより、赤色の光沢から赤褐色に色調が変化し、これを反映して、波長が６００ｎｍ程度の光の反射率は低下する。このため、この波長の光の反射率を測定することでその有無及び厚さを判定できる。この場合、本発明の回路基板の製造方法によれば、この反射率を４０〜１００％とすることができ、この範囲の反射率をもつ金属回路は、その光沢度が良好で、ボンディングワイヤーとの密着性が良好なものとなる。反射率が４０％よりも小さくなると、ワイヤーボンディングの際の金属配線のパターン認識が困難になり、はんだ濡れ性も低下する。 
【００２８】
本発明によれば、前記の０．０５〜１０μｍの厚さの防錆層が金属回路及び金属放熱板表面に形成される。この厚さが０．０５μｍより薄いと、防錆効果が不充分となり、半導体モジュールとして使用している間に金属回路表面の腐食が発生する。また、１０μｍよりも厚いと、はんだ濡れ性が低下したり、光沢度が低下するためにワイヤーボンディングの際の金属配線のパターン認識が困難になる。 
【００２９】
また、本発明の半導体モジュールは、以上の回路基板と、この回路基板に搭載された半導体素子とからなる。特に、回路基板の放熱性が高いために、大電力用として高電圧、大電流でこの半導体素子を使用することが可能となる。従って、大電力用の半導体モジュールとして使用することができる。 
【００３０】
また、この半導体モジュールとしては、金属放熱板に銅または銅合金からなる放熱ベース板をさらに結合してもよい。この場合には、さらに放熱性が高くなるので好ましい。 
【実施例】
【００３１】
以下に、本発明の実施例である回路基板の特性を比較例と共に調べた結果について説明する。比較例としては、金属回路表面のキズ密度、表面粗さ等が本発明の範囲とは異なった回路基板、及び化学研磨後に無電解Ｎｉ−Ｐめっきを行った従来の回路基板を作成した。 
【００３２】
実施例１〜１８の回路基板は以下の製造方法で製造した。 
【００３３】
セラミックス基板としては厚さ０．３２ｍｍの、５０ｍｍ×６０ｍｍの窒化ケイ素焼結体基板を用いた。 
【００３４】
セラミック基板には金属回路及び金属放熱板表面がろう付けによって接合された。金属回路及び金属放熱板はどちらもＣｕの金属層から形成されており、ろう材としてＴｉを活性金属に用いたＡｇ−Ｃｕ−Ｉｎ合金ろう材を用い、７６０℃で２０分の熱処理を行うことにより接合を行った。 
【００３５】
前記金属回路のパターンの形成は、まず、所望のパターンのフォトレジストパターンをフォトリソグラフィ工程で形成し、塩化第２鉄溶液を用いたウェットエッチングを行ない、その後、フォトレジストを３重量％の水酸化ナトリウム溶液によって除去した。 
【００３６】
以上の工程を経た後に、図１における「ろう材除去」の工程を行った。ここでは、フッ化アンモニウムを過酸化水素を体積比で２：１の割合で混合したエッチング液に４５℃で２時間浸漬した。 
【００３７】
次に、応力除去工程を行った。ここでは、前記の工程を経た基板を濃硫酸に、８０℃で１分浸漬した。 
【００３８】
次に、酸液超音波工程を行った。ここでは、前記の工程を経た基板を塩酸に、５０℃で２分浸漬し、超音波を印可した。 
【００３９】
次に、化学研磨工程を行った。ここでは、前記の工程を経た基板を硫酸に過酸化水素水を体積比で３：１の割合で混合した液に、５０℃で３〜１０分間浸漬した。 
【００４０】
次に、皮膜除去工程を行った。ここでは、前記の工程を経た基板を１０％硫酸溶液に、室温で２分間浸漬した。 
【００４１】
次に、防錆剤付与工程を行った。ここでは、前記の工程を経た基板をベンゾトリアゾール系防錆剤に室温で℃で０．５〜５分間浸漬した。 
【００４２】
次に、洗浄工程を行った。ここでは、前記の工程を経た回路基板をＩＰＡ（イソプロピルアルコール）に室温で２分間浸漬した。 
【００４３】
最後に、乾燥工程を行った。ここでは、前記の工程を経た基板を窒素雰囲気に８０℃で５分間放置した。 
【００４４】
比較例１としては、化学研磨の時間を短くすることによりキズ密度を本発明の回路基板よりも高くした回路基板を製造した。比較例２としては、同様に表面粗さが本発明の回路基板よりも高くなった回路基板を製造した。比較例５としては表面の平坦度をさらに上げるために化学研磨後にさらに鏡面研磨を行い、平坦度が本発明の回路基板よりも高い回路基板を製造した。比較例６としては防錆処理の時間を長くして防錆層を厚くした回路基板を製造した。比較例７としては逆に防錆処理の時間を短くして防錆層を薄くした回路基板を製造した。比較例８〜１０は、化学研磨後に無電解Ｎｉ−Ｐめっきを行った従来の製造方法で製造した
【００４５】
以上のすべての回路基板について、金属回路表面のキズ密度、表面粗さ、防錆層の厚さ、反射率を測定した。その結果を表１に示す。 
【００４６】
キズ密度は、光学顕微鏡でその表面を観察することにより、キズ（直線上のキズ）の０．５ｍｍ×０．５ｍｍの領域における数を測定した。 
【００４７】
表面粗さは、金属回路表面を触針式の表面粗さ計（SURFCOM 480A：東京精密製）を用いて長さ０．８ｍｍの領域を０．１ｍｍ／ｓｅｃの速度で走査することによってその表面粗さプロファイルを求め、その結果からＪＩＳＢ０６０１に準拠してＲａとＲｍａｘを算出した。図２は、本実施例の金属回路の表面写真の例であり、図３はその表面粗さプロファイルの例である。 
【００４８】
防錆層の厚さは、膜厚計（SURFIX-PRO FN：MKサイエンティフィック製）によって測定した。なお、組成分析の結果、防錆層は主にベンゾトリアゾールから形成されていた。 
【００４９】
反射率は、波長６００ｎｍ（赤色）の光について、分光光度計（紫外可視近赤外分光光度計Ubest  V-550iRM/DS：日本分光製）によって測定した。 
【００５０】
また、同回路基板について、金属回路表面の光沢度、はんだ濡れ性、金属配線パターン認識度、防錆性を評価した。その結果を表２に示す。 
【００５１】
光沢度は、デジタル変角光沢度計ＵＧＶ−５Ｄ（スガ試験機製）を用いてＪＩＳＺ８７４１に準拠した角度２０°での光沢度Ｇｓ（２０°）を測定した。 
【００５２】
はんだ濡れ性は、金属配線上の５０ｍｍ×３０ｍｍの領域に鉛レスのペーストはんだ（Ｓｎ−３％Ａｇ−０．５％Ｃｕ（千住金属製：M705））にて厚さが３００μｍ程度になるように、メタルマスクを用いて印刷し、温度２６０℃で３分間保持後冷却した後の、はんだ部面積率を調べることによって判定した。この面積率が９５％以上の場合を「良好」とした。 
【００５３】
金属配線パターン認識度は、ワイヤーボンダー（MPB-1000：カイジョー製）において金属配線のパターン認識におけるパターン位置精度を調べ、基準位置に対する位置ずれが±０．１ｍｍ以下となっている場合を「良好」とした。 
【００５４】
防錆性は、５℃で６時間と６０℃で６時間のサイクルを湿度９０％中で２０日後（４０サイクルに相当）の金属回路表面部の変色状態を観察し、変色が認められなかった場合を「良好」とした。 
【００５５】
【表１】
0004760251.tif 000002
【００５６】
【表２】
0004760251.tif 000003
【００５７】
表１、表２より、本発明の実施例１〜１８の回路基板は、金属回路表面の光沢度、はんだ濡れ性、金属配線パターン認識度、防錆性のすべての点において、比較例と比べて良好な結果を示し、本発明の有効性が示された。 
【００５８】
また、金属回路表面の反射率について、本発明の実施例の回路基板において、Ｒａが異なったものと、従来の、化学研磨の後に無電解Ｎｉ−Ｐめっきを行ったものとの比較を行ったのが図４である。図においては、２００ｎｍから８００ｎｍの光の波長での反射率を示している。本発明の回路基板は、いずれもＮｉ−Ｐめっきを行った従来の回路基板よりも高い反射率をもつ。さらに、同等のＲａをもつ場合でも、本発明の回路基板は、Ｎｉ−Ｐめっきを行った従来の回路基板よりも高い反射率をもつ。従って、本発明の回路基板の表面の方が高い光沢度をもち、ワイヤーボンディングが容易となる。また、比較例１における金属回路の表面写真の例を図５に示す。これにより、図２に示した本発明の実施例においては、化学研磨を用いることにより大幅にキズが減少していることが確認できた。 
【図面の簡単な説明】
【００５９】
【図１】本発明の回路基板の製造方法を示すフロー図である。
【図２】本発明の回路基板における金属回路の表面写真の一例である。
【図３】本発明の回路基板における金属回路の表面の表面粗さプロファイルの一例である。
【図４】本発明の回路基板における金属回路の表面の反射率を従来の金属回路の表面の反射率と比較した図である。
【図５】比較例の回路基板における金属回路の表面写真の一例である。
【図１】
0004760251.tif 000004
【図２】
0004760251.tif 000005
【図３】
0004760251.tif 000006
【図４】
0004760251.tif 000007
【図５】
0004760251.tif 000008